(57)【要約】【課題】加水分解を起こさず熱安定性に優れ、樹脂フィルムとの親和性の高い潤滑油を使用することで、供給過多による樹脂フィルムへの潤滑油飛散や、供給不足によるレールの磨耗を発生させることのない、ベアリング部の潤滑方法を提供すること。【解決手段】  樹脂フィルムの端部を把持する樹脂フィルム把持部、スプロケットにより駆動される駆動チェーン部、及び、レールに沿って樹脂フィルム把持部の位置を変化させるベアリング部を有する部材をクリップチェーンとした際に、  複数のクリップチェーンからなるクリップチェーン群を２つ有し、さらにクリップチェーン群中の複数のベアリング部に対して潤滑油を供給する潤滑油供給手段を有する装置（以下、テンター装置という）において、該テンター装置中のベアリング部を潤滑する方法であって、  前記駆潤滑油供給手段から供給される潤滑油が、ポリアルキルエーテル系化合物であることを特徴とする、ベアリング部を潤滑する方法。【選択図】図３
2014137123.tif 000002
【特許請求の範囲】
【請求項１】
樹脂フィルムの端部を把持する樹脂フィルム把持部、スプロケットにより駆動される駆動チェーン部、及び、レールに沿って樹脂フィルム把持部の位置を変化させるベアリング部を有する部材をクリップチェーンとした際に、
複数のクリップチェーンからなるクリップチェーン群を２つ有し、さらにクリップチェーン群中の複数のベアリング部に対して潤滑油を供給する潤滑油供給手段を有する装置（以下、テンター装置という）において、該テンター装置中のベアリング部を潤滑する方法であって、
前記潤滑油供給手段から供給される潤滑油が、ポリアルキルエーテル系化合物であることを特徴とする、ベアリング部を潤滑する方法。
【請求項２】
１つのクリップチェーン群中のベアリング部に対して供給される潤滑油の単位時間当たりの総量が、０．０５ｍｌ／時間以上０．４ｍｌ／時間以下であることを特徴とする請求項１に記載のベアリング部を潤滑する方法。
【請求項３】
前記潤滑油の４０℃における動粘度が、５００ｍｍ２／ｓ以上かつ１，０００ｍｍ２／ｓ以下であることを特徴とする請求項１または２に記載のベアリング部を潤滑する方法。
【請求項４】
前記ベアリング部中の複数のベアリングに対して、供給量を個別に調整可能であることを特徴とする、請求項１〜３のいずれかに記載のベアリング部を潤滑する方法。
【請求項５】
前記潤滑油供給手段から供給される潤滑油は、前記クリップチェーン群の走行速度に応じて、供給量を調整して供給されること特徴とする請求項１〜４のいずれかに記載のベアリング部を潤滑する方法。
【請求項６】
前記潤滑油供給手段はギアポンプであることを特徴とする請求項１〜５のいずれかに記載のベアリング部を潤滑する方法。
【請求項７】
前記潤滑油供給手段から供給される潤滑油は、供給配管の途中に設けられた気液混合手段によってミスト状にされて供給されることを特徴とする請求項１〜６のいずれかに記載のベアリング部を潤滑する方法。
【請求項８】
請求項１〜７のいずれかに記載のベアリング部を潤滑する方法を用いたことを特徴とする、樹脂フィルムの製造方法。
【発明の詳細な説明】
【技術分野】
【０００１】
樹脂フィルムを横延伸するためのテンター装置において、樹脂フィルムの両端を把持するクリップチェーン群中のベアリング部に対する潤滑方法に関する。
【背景技術】
【０００２】
二軸延伸ポリエステルフィルムなどの樹脂フィルムの製造方法としては、口金からシート状に吐出してキャストドラム上で冷却固化した未延伸樹脂フィルムを、縦延伸機で樹脂フィルムの搬送方向に延伸した後、テンター装置で樹脂フィルムの幅方向に延伸する逐次二軸延伸法や、前記未延伸樹脂フィルムをテンター装置で樹脂フィルムの搬送方向と樹脂フィルムの幅方向とに延伸する同時二軸延伸法などが知られている。
【０００３】
これらの製造方法に用いられるテンター装置は、樹脂フィルム表面と対向する面に空気の噴出孔を設けたエア噴出ノズルが、樹脂フィルムの搬送方向に複数配置されている。熱交換器によって所望の温度に制御された空気は、ファンによって各エア噴出ノズルに送り込まれ、噴出孔から樹脂フィルム表面に向かって吹き付けられる。吹き付けられた空気は、テンター装置内の吸引口から回収され、再使用される。
【０００４】
一般にテンター装置は、樹脂フィルムの搬送方向に予熱ゾーン、延伸ゾーン、熱固定ゾーンや冷却ゾーンなど複数のゾーンに区分されており、少なくとも各ゾーン毎に空気の温度を設定できるように構成される。クリップチェーン群によって両端を把持されて搬送される樹脂フィルムは、予熱ゾーンで延伸に適した温度まで加熱され、延伸ゾーンで少なくとも幅方向に延伸された後、熱固定ゾーンや冷却ゾーンなどで熱処理や冷却処理される。エア噴出ノズルは、所望の温度に制御された空気を樹脂フィルム表面に吹き付けることで、空気と樹脂フィルムとの熱交換を促進し、樹脂フィルムを加熱または冷却するものである。
【０００５】
このようにして製造される樹脂フィルムの特性は、テンター装置の各ゾーンを通過する際に受ける熱履歴によって形成される。樹脂フィルムの両端を把持するクリップチェーン群も樹脂フィルムと同じように熱履歴を受けるために、潤滑油供給過多による樹脂フィルムへの潤滑油飛散や、潤滑油不足によるレールの磨耗を発生させることなく、適正な油膜を維持難しくこれまで種々の改良がなされてきた。
【０００６】
特許文献１ではレール（スチールベルト）のベアリング（支持ローラ）走行面に油溝が設けられ、この油溝に潤滑油の供給口が設けてある構造が開示されている。
【０００７】
特許文献２では、潤滑油としてフッ素化合物を含むポリエーテル系合成油が開示されている。
【先行技術文献】
【特許文献】
【０００８】
【特許文献１】特開平１０−２３５７２９号公報
【特許文献２】特開２００９−１８５１００号公報
【発明の概要】
【発明が解決しようとする課題】
【０００９】
前記特許文献１に記載の発明は、油溝にある程度潤滑油がたまらないとベアリング表面に油膜が形成されないという問題があった。さらに油溝にたまった潤滑油が変質して固化し供給口が詰まるという問題もあった。さらには油溝で固化した潤滑油を除去するのが非常に困難であるとの問題もあった。
【００１０】
前記特許文献２に記載の発明について、フッ素系の潤滑油は自身が持つ剥離性の影響で油膜を形成しにくく、またフッ素系の潤滑油は樹脂フィルムとの親和性も悪い。さらに可能性のある多くの用途の中のひとつとしてテンター装置があげられているだけで、テンター装置での最適な適用方法の検討まではなされていなかった。
【００１１】
そのため本発明は、加水分解を起こさず、熱安定性優れ、樹脂フィルとの親和性の高い潤滑油を使用することで、供給過多による樹脂フィルムへの潤滑油飛散や、供給不足によるレールの磨耗を発生させることのない、ベアリング部の潤滑方法を提供することを課題とする。
【課題を解決するための手段】
【００１２】
前記課題を解決するための本発明は、以下である。
（１）  樹脂フィルムの端部を把持する樹脂フィルム把持部、スプロケットにより駆動される駆動チェーン部、及び、レールに沿って樹脂フィルム把持部の位置を変化させるベアリング部を有する部材をクリップチェーンとした際に、
複数のクリップチェーンからなるクリップチェーン群を２つ有し、さらにクリップチェーン群中の複数のベアリング部に対して潤滑油を供給する潤滑油供給手段を有する装置（以下、テンター装置という）において、該テンター装置中のベアリング部を潤滑する方法であって、
前記潤滑油供給手段から供給される潤滑油が、ポリアルキルエーテル系化合物であることを特徴とする、ベアリング部を潤滑する方法。
（２）
１つのクリップチェーン群中のベアリング部に対して供給される潤滑油の単位時間当たりの総量が、０．０５ｍｌ／時間以上０．４ｍｌ／時間以下であることを特徴とする（１）に記載のベアリング部を潤滑する方法。
（３）
前記潤滑油の４０℃における動粘度が、５００ｍｍ２／ｓ以上かつ１，０００ｍｍ２／ｓ以下であることを特徴とする（１）または（２）に記載のベアリング部を潤滑する方法。
（４）
前記ベアリング部中の複数のベアリングに対して、供給量を個別に調整可能であることを特徴とする、（１）〜（３）のいずれかに記載のベアリング部を潤滑する方法。
（５）
前記潤滑油供給手段から供給される潤滑油は、前記クリップチェーン群の走行速度に応じて、供給量を調整して供給されること特徴とする（１）〜（４）のいずれかに記載のベアリング部を潤滑する方法。
（６）
前記潤滑油供給手段はギアポンプであることを特徴とする（１）〜（５）のいずれかに記載のベアリング部を潤滑する方法。
（７）
前記潤滑油供給手段から供給される潤滑油は、供給配管の途中に設けられた気液混合手段によってミスト状にされて供給されることを特徴とする（１）〜（６）のいずれかに記載のベアリング部を潤滑する方法。
（８）
（１）〜（７）のいずれかに記載のベアリング部を潤滑する方法を用いたことを特徴とする、樹脂フィルムの製造方法。
【発明の効果】
【００１３】
潤滑油の供給過多による潤滑油付着や、潤滑油不足で発生したレールの磨耗粉の付着のない樹脂フィルムを安定して供給できる。
【図面の簡単な説明】
【００１４】
【図１】テンター装置の概略説明図
【図２】クリップチェーンの概略説明図
【図３】樹脂フィルムの製造工程の概略説明図
【発明を実施するための形態】
【００１５】
以下に、本発明の実施形態を、二軸延伸樹脂フィルムの製造工程に適用した場合を例にとって、図面を参照しながら説明する。
【００１６】
図３は逐次二軸延伸法による樹脂フィルム１２の製造工程の一形態を示す概略図である。
【００１７】
逐次二軸延伸法による樹脂フィルム１２の製造工程は、図３に示すように、押出機２１、口金２２、キャストドラム２３、縦延伸機２４、テンター装置１０、ワインダー２５からなり、樹脂を押出機２１で溶融して押し出し、口金２２のスリット間隙からシート状に吐出し、キャストドラム２３で冷却固化して得られる未延伸の樹脂フィルム１２を、縦延伸機２４で搬送方向に延伸して一軸延伸の樹脂フィルム１２とし、該一軸延伸の樹脂フィルム１２をテンター装置１０で樹脂フィルム１２の幅方向に延伸して二軸延伸の樹脂フィルム１２とし、該二軸延伸の樹脂フィルム１２をワインダー２５によって連続的に巻き取るものである。上記の工程中において、樹脂フィルム１２の表面に塗液を塗布する際は、テンター装置１０の直前に塗布装置（図示せず）を設置しても良い。ここでは逐次二軸延伸法における例を示したが、同時二軸延伸法においては、縦延伸機２４を用いず、キャストドラム２３で冷却固化して得られる未延伸の樹脂フィルム１２を、テンター装置１０で樹脂フィルム１２の搬送方向と樹脂フィルム１２の幅方向とに同時延伸して二軸延伸の樹脂フィルム１２とする方法であってもよい。なお、本発明でいう搬送方向とは、図３の製造工程において、押出機２１からワインダー２５に向かう方向を示す。
図１はテンター装置１０の一形態を示す平面図（上面図）である。ここでテンター装置１０は、樹脂フィルム１２搬送方向の上流側から下流側に、予熱ゾーン２６、延伸ゾーン２７、熱固定ゾーン２８、冷却ゾーン２９に区分されていることが一般的であり、少なくとも各ゾーン毎に空気の温度が設定できるように構成されている。
【００１８】
クリップチェーン1は、樹脂フィルム１２の端部を把持する樹脂フィルム把持部、下流側スプロケット１６により駆動される駆動チェーン部、及び、レールに沿って樹脂フィルム把持部の位置を変化させるベアリング部を有する部材である。
【００１９】
テンター装置１０は、複数のクリップチェーン１からなるクリップチェーン群１１を２つ有し、さらにクリップチェーン群１１中の複数のベアリング部に対して潤滑油を供給する潤滑油供給手段７を有する装置を意味する。
【００２０】
ここで、樹脂フィルム１２の端部を把持する樹脂フィルム把持部とは、テンター装置中で樹脂フィルムの端部を把持する機能を有する。
【００２１】
下流側スプロケット１６により駆動される駆動チェーン部とは、張力調整機能を有する上流側スプロケット１５と回転駆動機能を有する下流側スプロケット１６との間で環状に繋がれている。そして駆動チェーン部は、下流側スプロケット１６の回転により樹脂フィルム１２を搬送しながら延伸する機能を有する。
【００２２】
レールに沿って樹脂フィルム把持部の位置を変化させるベアリング部とは、テンター装置１０中で樹脂フィルムの幅方向の位置を規制するレール５に沿ってスムーズに走行するための機能を有する。そしてベアリング部は、少なくともベアリングを２つ有する。そして、ベアリング部がベアリングを２つ有する場合には、レール５を挟み込むように内側ベアリング１３と外側ベアリング１４とを有する。
【００２３】
複数のクリップチェーン１からなるクリップチェーン群１１とは、上流側スプロケット１５と下流側スプロケット１６との間で環状に繋がれた駆動チェーン部に、複数のクリップチェーン１が配設された部材である。
【００２４】
クリップチェーン群１１中の複数のベアリング部４に対して潤滑油を供給する潤滑油供給手段７とは、潤滑油を貯蔵するタンクと潤滑油を送液するポンプと潤滑油をレール５に供給する供給配管とからなり、レール５とベアリング部４とに適切な油膜を形成し、レール５とベアリング部４とを潤滑する機能を有する。
【００２５】
またテンター装置１０は、クリップチェーン群を２つ有する。これについて、クリップチェーン群１１は、樹脂フィルム把持部２を用いて樹脂フィルム１０の両端部を把持することで、テンター装置１０中で樹脂フィルム１２を搬送する機能を有するため、テンター装置１０はクリップチェーン群１１を２つ有することが重要である。
【００２６】
つまり図に示すように、テンター装置１０は、樹脂フィルム１０の端部を把持する樹脂フィルム把持部を有するクリップチェーン１を複数有するクリップチェーン群１１を２つ有し、該２つのクリップチェーン群１１を対向して配置することで、樹脂フィルム１０の両端部を把持する２つのクリップチェーン群１１の幅方向の位置を搬送しながら変更することで、樹脂フィルム１２を幅方向に延伸することができる。さらに前述の通りテンター装置１０は、ベアリング部に対して潤滑油を供給する潤滑油供給手段７を有する。
【００２７】
クリップチェーン１中の樹脂フィルム把持部は、テンター装置１０の上流側で樹脂フィルム１２の両端を把持し、テンター装置１０内を通過し、テンター装置１０の下流側で樹脂フィルム１２を解放する機能を有する。
【００２８】
テンター装置１０は、樹脂フィルム１２搬送方向の上流側から下流側に、予熱ゾーン２６、延伸ゾーン２７、熱固定ゾーン２８、冷却ゾーン２９に区分されていることが一般的であり、少なくとも各ゾーン毎に空気の温度が設定できるように構成されている。これら各ゾーンは、樹脂フィルム１２の搬送方向に、複数の室に区分され、各室毎に空気の温度が設定できるように構成されていても良い。つまり、テンター装置１０は、例えば予熱ゾーン２６として３室有し、延伸ゾーン２７として４室有し、熱固定ゾーン２８として２室有し、冷却ゾーン２９として１室有し、などとすることが可能であり、さらに各ゾーン内の各室の温度を独立に設定することも可能である。
【００２９】
また、各ゾーンの温度範囲は、例えば、樹脂フィルム１２がポリエステルフィルムの場合、空気の温度は、予熱ゾーン２６で８０〜１４０℃、延伸ゾーン２７で８０〜２００℃、熱固定ゾーン２８で１５０〜２４０℃、冷却ゾーン２９で５０〜２００℃に設定することができる。
【００３０】
２つのクリップチェーン群１１の幅方向の位置を、延伸ゾーン２７内においては相対距離が徐々に広がるように配置することで、樹脂フィルム１２を幅方向に延伸することができる。また必要に応じ、熱固定ゾーン内や冷却ゾーン内で、相対距離が徐々に狭くなる区間を設けることで、樹脂フィルム１２を幅方向に弛緩処理することもできる。
【００３１】
なお、同時二軸延伸法による樹脂フィルム１２の製造工程では、テンター装置１０の延伸ゾーン２７内で隣接するクリップチェーン１とクリップチェーン１との間隔を徐々に広げることで、樹脂フィルム１２を搬送方向にも延伸することができる。
【００３２】
本発明で用いられるテンター装置は潤滑油供給手段７を有し、クリップチェーン群１１中の複数のベアリング部４に対して潤滑油が供給される。潤滑油供給手段７は、テンター装置１０の下流側であり、かつ樹脂フイルム把持部２が樹脂フィルム１２を解放した後に潤滑油が供給される位置に配設されることが望ましい。また樹脂フィルム１２を解放した後のクリップチェーン１は、図示しないテンター装置１０の内部を通って、テンター装置１０の上流側に戻る内部リターン方式でも良いが、クリップチェーン１の温度が上がるとフィルムが粘着しクリップチェーン１が汚れるので、図示の通りテンター装置１０の外部を通ってテンター装置１０の上流側に戻る外部リターン方式によりクリップチェーン１の温度を低めにすることが望ましい。
図２は、図１でのＡ−Ａ断面のクリップチェーン１の概略を示す。クリップチェーン１は、樹脂フィルム１２の端部を把持する樹脂フィルム把持部２と、幅方向の位置を規制するレール５に沿ってスムーズに走行するためのベアリング部４と、駆動チェーン３とを有している。
【００３３】
ベアリング部４が有するベアリングの数は特に限定されないが、図２の態様のベアリング部４は、レール５を挟み込むように内側ベアリング１３と外側ベアリング１４の２つのベアリングを有し、レール５が２つのクリップチェーン群１１の幅方向の相対距離が徐々に広がるように配置され、樹脂フィルム１２を幅方向に延伸する部分では、樹脂フィルム１２の延伸張力で外側ベアリング１４に大きな力が掛かる。またテンター装置１０の上流付近では、駆動チェーンの張力により内側ベアリングに大きな力が掛かる。内側ベアリング１３と外側ベアリング１４の一方に大きな力が掛かると、その反対側は隙間が開く。このようにレール５と内側ベアリング１３と外側ベアリング１４との間で大きな力が掛かったり、また隙間が開いたりを繰り返すので、テンター装置中のベアリング部に対して潤滑油を供給して、ベアリング部を潤滑することが重要である。
ベアリング部４である内側ベアリング１３と外側ベアリング１４に対する、潤滑油供給手段７による潤滑油の供給は、１つの潤滑油供給手段７から分岐して供給することも可能であるが、外側ベアリング１４には外側潤滑油供給手段８から潤滑油が所定量供給され、内側ベアリング１３には内側潤滑油供給手段９から潤滑油が所定量供給される、個別供給が望ましい。つまり本発明においては、ベアリング部中の複数のベアリングに対して、供給量を個別に調整可能であることが好ましい。
【００３４】
テンター装置１０での樹脂フィルム１２の走行速度が、例えば樹脂フィルム１２の厚みによって１００ｍ／分から２００ｍ／分まで変化する場合、１００ｍ／分から２００ｍ／分まで一定の潤滑油供給量であっても良いが、中間速度の１５０ｍ／分の供給量を基準として、１５０ｍ／分よりも走行速度が遅い場合は、潤滑油の供給量を減らし、１５０ｍ／分よりも走行速度が速い場合は潤滑油の供給量を増やすことが好ましい。つまり本発明の方法は、クリップチェーン群１１の走行速度に応じて、潤滑油の供給量を調整して供給されることが望ましい。
本発明において潤滑油供給手段から供給される潤滑油は、ヒートサイクルを含む高い耐熱性と、繰り返しを含む荷重に対する高い潤滑性(油膜形成保持性)とを有する点から、潤滑油がポリアルキルエーテル系化合物であることが重要である。このようなポリアルキルエーテル系化合物としては、エチレンオキシドやポリプロピレンオキシドなどのアルキレンオキシなどを付加重合したものや、アルキルジフェニルエーテルであることが望ましい。潤滑油として特に好ましいポリアルキルエーテル系化合物は、ポリオキシプロピレングリコールモノアルキルエーテル、又は、ポリオキシエチレンプロピレングリコールモノアルキルエーテルである。
本発明においては、１つのクリップチェーン群中のベアリング部に対して供給される潤滑油の単位時間当たりの総量が、０．０５ｍｌ／時間以上０．４ｍｌ／時間以下であることが好ましい。つまり、１つのクリップチェーン群１１中のベアリング部４（図２で言えば内側ベアリング１３と外側ベアリング１４）に対して、１つの潤滑油供給手段７から潤滑油を供給している場合には、供給される潤滑油の量は、０．０５ｍｌ／時間以上であることが望ましい。また、１つのクリップチェーン群１１中のベアリング部４（図２で言えば内側ベアリング１３と外側ベアリング１４）に対して、複数の潤滑油供給手段（図２で言えば外側潤滑油供給手段８と内側潤滑油供給手段）で潤滑油を供給している場合は、該複数の潤滑油供給手段から供給される潤滑油の総量が０．０５ｍｌ／時間以上であることが望ましい。１つのクリップチェーン群中のベアリング部に対して供給される潤滑油の単位時間当たりの総量が、０．０５ｍｌ／時間未満であると、内側ベアリング１３と外側ベアリング１４の外周面に油膜が形成されない部分が発生することでレール５が磨耗することがある。
また、１つのクリップチェーン群１１中のベアリング部４に対して、潤滑油供給手段７から供給される潤滑油の総量は、０．４ｍｌ／時間以下であることが望ましい。これよりも多いと内側ベアリング１３と外側ベアリング１４の外周面に油膜が形成されても余るため、余った潤滑油が遠心力などで飛散しフィルム１２に付着することがある。
潤滑油は、４０℃における動粘度が５００ｍｍ２／ｓ以上１，０００ｍｍ２／ｓ以下であることが望ましい。
【００３５】
潤滑油の動粘度が５００ｍｍ２／ｓ未満であると、内側ベアリング１３と外側ベアリング１４の外周面に一度油膜が形成されてもすぐに膜切れてしまうことがある。また潤滑油の動粘度が１，０００ｍｍ２／ｓを超えると、内側ベアリング１３と外側ベアリング１４との回転抵抗が高くなり、クリップチェーン群１１の駆動抵抗が必要以上に大きくなることがある。
【００３６】
潤滑油の４０℃における動粘度を５００ｍｍ２／ｓ以上１，０００ｍｍ２／ｓ以下とするためには、潤滑油中に増粘度剤を含有させる方法や、潤滑油であるポリアルキルエーテル系化合物の重合度を上げてより高分子量化することで動粘度を上げることも可能であるが、後者の方法がより望ましい。
【００３７】
潤滑油供給手段は、ギアポンプであることが望ましい。つまり潤滑油供給手段７の潤滑油を送液するポンプはギアポンプであることが望ましい。ギアポンプは、常に一定量を送液する性能に優れ、どんな粘度の潤滑油でも送液することができる。
【００３８】
潤滑油供給手段７から供給される潤滑油は、潤滑油をレール５に供給する供給配管の途中に設けられた気液混合手段によって気体と混合されることで、ミスト状にされてベアリング部（内側ベアリング１３と外側ベアリング１４）の表面に供給されることが望ましい。これにより、潤滑油が液体のまま供給された場合と比較して、潤滑油の表面張力により供給量に斑が発生することを防ぎ、均一に供給することができる。
【００３９】
本発明の樹脂フィルムの製造方法は、ここまで説明した本発明のベアリング部を潤滑する方法を用いたことを特徴とする。本発明の樹脂フィルムの製造方法によれば、潤滑油の付着や、レールの磨耗粉の付着のない樹脂フィルムを安定して供給できる。なお、本発明の製造方法は、テンター装置を用いて樹脂フィルムを製造する工程を有する限り、その適用範囲に制限はなく、各種の樹脂フィルムに適用することができる。特に、樹脂フィルムが芳香族ポリエステルフィルムの場合に、本発明の製造方法は好適である。
【実施例】
【００４０】
以下、本発明の実施例を説明する。
【００４１】
実施例１
図１〜３に示す樹脂フィルムの製造工程でPETフィルムを製造した。ここでＰＥＴとは、ポリエチレンテレフタレートの略である。
【００４２】
樹脂フィルム１２の走行速度は１００ｍ／分で、フィルム厚みが１００μｍ、４０℃の動粘度が６１６ｍｍ２／ｓであるポリアルキルエーテル系化合物(化学名：ポリオキシプロピレングリコールモノアルキルエーテル（ＰＧＭＡ）／メーカ：UCC／品番：ＬＢ−３０００)を潤滑油として０．３５ｍｌ／時間供給した結果、潤滑油の供給過多および粘度低下による潤滑油の飛散も無く、潤滑油の供給不足によりレール５が磨耗することにより発生する鉄粉の発生もなく、良好なフィルムが製造できた。
【００４３】
なお動粘度は、ＪＩＳＺ８８０３：２０１１に記載の方法によって測定した。
【００４４】
実施例２
図１〜３に示す樹脂フィルムの製造工程でPETフィルムを製造した。
【００４５】
樹脂フィルム１２の走行速度は２００ｍ／分で、フィルム厚みが５０μｍのとき、４０℃の動粘度が９４５ｍｍ２／ｓであるポリアルキルエーテル系化合物(化学名：ポリオキシエチレンプロピレングリコールモノアルキルエーテル（ＥＰＧＭＡ）／メーカ：UCC／品番：５０ＨＢ−５１００)を潤滑油として０．１ｍｌ／時間供給した結果、潤滑油の供給過多および粘度低下による潤滑油の飛散も無く、潤滑油の供給不足によりレール５が磨耗することにより発生する鉄粉の発生もなく、良好なフィルムが製造できた。
【００４６】
ただし、潤滑油の動粘度が高いためにテンター装置の駆動抵抗が大きくこれ以上高い粘度の潤滑油は使用できないと考えられた。
【００４７】
比較例１  
図１〜３に示す樹脂フィルムの製造工程でPETフィルムを製造した。
【００４８】
樹脂フィルム１２の走行速度は７０ｍ／分で、フィルム厚みが１９０μｍのとき、４０℃の動粘度が３００ｍｍ２／ｓであるエステル系化合物(メーカ：ＮＯＫクリューバ／品番：プリミウムスーパーＭ９３) を潤滑油として供給した結果、潤滑油の粘度が低いので潤滑油の飛散が無いように潤滑油の供給量を調整したが（０．３ｍｌ／時間）、潤滑油の供給不足によりレール５が磨耗して、ＰＥＴフィルムに鉄粉が付着し良好なフィルムが得られなかった。
【００４９】
走行速度が遅いにもかかわらず潤滑油の供給量を増やすと潤滑油が飛散するので、潤滑油の供給量を増やすことができなかった。
【００５０】
比較例２  
図１〜３に示す樹脂フィルムの製造工程でPETフィルムを製造した。
【００５１】
樹脂フィルム１２の走行速度は１５０ｍ／分で、フィルム厚みが８０μｍのとき、４０℃の動粘度が３３０ｍｍ２／ｓであるエステル系化合物(メーカ：佐藤特殊製油／品番：ハイサーモルブＮｏ，７００)潤滑油として供給した結果、フィルムに鉄粉の付着ないように調整したが（０．５ｍｌ／時間）、潤滑油が飛散し良好なフィルムが得られなかった。このときＰＥＴフィルムに付着した合成潤滑油は変質しておりエステルが水分と熱とで加水分解したものであった。
【００５２】
比較例３
図１〜３に示す樹脂フィルムの製造工程でPETフィルムを製造した。
【００５３】
樹脂フィルム１２の走行速度は１００ｍ／分で、フィルム厚みが１００μｍのとき、４０℃の動粘度が８００ｍｍ２／ｓであるフッ素含有ポリエーテル系化合物(メーカ：ＮＯＫクリューバ／品番：バリエルタＪ８００フルード)を潤滑油として０．５ｍｌ／時間供給した結果、最も耐熱安定性に優れた潤滑油にもかかわらず、潤滑油の供給過多による潤滑油の飛散が発生すると共に、潤滑油の供給不足でレール５が磨耗することにより発生する鉄粉も発生した。この原因はフッ素自身が持つ剥離性の影響でレール５の表面に適切な油膜が均一に形成されなかったことによる。さらにＰＥＴフィルムに付着した潤滑油がワインダー２５で別の部分に転写し、潤滑油の付着範囲を大幅に増やしてしまい正常な生産ができなくなった。
【００５４】
比較例４  
図１〜３に示す樹脂フィルムの製造工程でPETフィルムを製造した。
【００５５】
樹脂フィルム１２の走行速度は２００ｍ／分で、フィルム厚みが５０μｍのとき、４０℃の動粘度が７８０ｍｍ２／ｓである鉱油系潤滑油(メーカ：出光興産／品番：ハイテンプＣ)を０．７ｍｌ／時間供給した結果、
潤滑油の潤滑性を上げるために添加されたモリブデンなどの金属成分が固形物残渣となり走行部に付着し内側ベアリング１３や外側ベアリング１４の動きが悪くなり、レール５が削れてＰＥＴフィルムに鉄粉が付着した。この対策として潤滑油の供給量を増やしたところ余計に鉄粉の付着が多くなった。
【００５６】
比較例５  
図１〜３に示す樹脂フィルムの製造工程でPETフィルムを製造した。
【００５７】
樹脂フィルム１２の走行速度は１００ｍ／分で、フィルム厚みが１００μｍのとき、４０℃の動粘度が２２０ｍｍ２／ｓである鉱油系潤滑油(メーカ：ＪＸ日鉱日石エネルギー／品番：ＦＢＫオイルＲＯ２２０)を１ｍｌ／時間供給した結果、潤滑油の供給過多による潤滑油の飛散が発生すると共に、潤滑油の供給不足でレール５が磨耗することにより発生する鉄粉も発生し、良好なＰＥＴフィルムが製造できなかった。
【００５８】
【表１】
2014137123.tif 000003
【符号の説明】
【００５９】
１：クリップチェーン
２：樹脂フィルム把持部
３：駆動チェーン
４：ベアリング部
５：レール
６：レール支え
７：潤滑油供給手段
８：外側潤滑油供給手段
９：内側潤滑油供給手段
１０：テンター装置
１１：クリップチェーン群
１２：樹脂フィルム
１３：内側ベアリング
１４：外側ベアリング
１５：上流側スプロケット
１６：下流側スプロケット
２１：押出機
２２：口金
２３：キャストドラム
２４：縦延伸機
２５：ワインダー
２６：予熱ゾーン
２７：延伸ゾーン
２８：熱固定ゾーン
２９：冷却ゾーン
【図１】
2014137123.tif 000004
【図２】
2014137123.tif 000005
【図３】
2014137123.tif 000006